(57)【要約】【課題】  インク受容層塗料中にシリカとカチオン性高分子インク定着剤を配合する場合であっても、表面強度が高く、高い発色性を有し、印字濃度やインク吸収性が高く、印字した際に色ムラなどの画像欠陥の少ないインクジェット記録媒体を提供する。【解決手段】  支持体上に、無機顔料と有機高分子結着剤とカチオン性インク定着剤を含有するインク受容層を設けたインクジェット記録媒体であって、前記インク受容層は、無機顔料と有機高分子結着剤を混合分散後にカチオン性インク定着剤を更に添加することで調製したを塗料を支持体上に塗布してなることを特徴とする。【選択図】  なし【特許請求の範囲】
【請求項１】
支持体上に、無機顔料と有機高分子結着剤とカチオン性インク定着剤を含有するインク受容層を設けたインクジェット記録媒体であって、前記インク受容層は、無機顔料と有機高分子結着剤を混合分散後にカチオン性インク定着剤を更に添加することで調製したを塗料を支持体上に塗布してなることを特徴とするインクジェット記録媒体。
【請求項２】
前記有機高分子結着剤がポリビニルアルコールであることを特徴とする請求項１に記載のインクジェット記録媒体。
【請求項３】
前記カチオン性インク定着剤はポリアリルアミン重合体であることを特徴とする請求項１または２に記載のインクジェット記録媒体。
【発明の詳細な説明】
【技術分野】
【０００１】
本発明は、インクジェット記録に好適に用いられるインクジェット記録媒体に関する。
【背景技術】
【０００２】
一般にインクジェット記録方式は、フルカラー化が容易なこと、印字騒音が少ないことや現像−定着といった処理が不要なことなどから急速に普及し、近年では製版による多色印刷やカラー写真方式による印画に遜色のない画像を得ることができるようになった。この方式はノズルから記録媒体に向けてインクの微小液滴を高速で飛翔、付着させて画像や文字などの記録を行うものであり、インク中には多量の溶媒を含む。従って、記録媒体としては速やかにインクを吸収する必要がある。
【０００３】
また、最近は高解像度のデジタルビデオ、デジタルカメラ、スキャナーおよびパーソナルコンピューターの普及により高精細の画像を取り扱う機会が多くなり、これらのハードコピーをインクジェットプリンターで出力する事が多くなっている。これに伴い記録媒体に対しても要求特性が多様化してきており、中でも銀塩写真に近い画像品質・光沢感などが求められるようになってきている。
【０００４】
このような背景からインクジェット記録媒体には、高い発色性、解像度及び色再現性が必要となり、これに対応するため記録媒体表面にインク受理層を設けて高い発色性・インク吸収性を持たせたインクジェット記録媒体が開発されている。発色性を向上させるためにこれまで様々な方法が提案されており、たとえばインク受容層中に非晶質シリカを含有する方法が提案されている（特許文献１参照）。また、インクジェット記録媒体は印字した画像に高い発色性が求められるとともに、画像のムラ・境界での滲み・白点抜けなどと言った画像欠陥が無いことが要求されている。これを解決するためにインク定着剤やサイズ剤などの助剤を用いることが一般的であり、それぞれ組成や分子量などを限定して欠陥低減・品質向上するための方法が多く提案されている（特許文献２参照）。また、インクジェット記録媒体は塗工層強度が弱いことが元来問題となっていた。このため結着剤の量を増加させ強度を改善した用紙が報告されているが、このうよううな記録用紙はインクの吸収容量が不足し、にじみが顕著になり、画像品質が低下することがあった。そこで特開昭６２−２８８０７６号広報では、ポリビニルアルコールとアクリル酸とメタクリル酸メチルとを反応させて得られる水不溶性樹脂を使用して接着強度の改善が試みられている。しかし、水不溶性樹脂はアニオン性の為やはりアニオン性が主であるインク定着剤の定着性が悪かった。
【０００５】
これらの特性を満たした高画質のインクジェット記録用紙を、キャストコート法により製造する方法は既に提案されている（特許文献３，４参照）。
キャストコート法は、顔料と結着剤とを主成分とする塗工液を基紙上に塗工してインク受容層となる塗工層を設け、湿潤して可塑状態の塗工層をキャストドラム（鏡面仕上げの面）に押し当て、光沢仕上げする方法である。この方法は、（１）塗工層が湿潤状態にある間に鏡面仕上げした加熱ドラムに圧着して乾燥するウェットキャスト法（直接法）、（２）湿潤状態の塗工層を一旦（半）乾燥した後に再湿潤液により膨潤可塑化させ、鏡面仕上げした加熱ドラムに圧着し乾燥するリウェットキャスト法（再湿潤法）、（３）湿潤状態の塗工層を凝固処理によりゲル状態にして、鏡面仕上げした加熱ドラムに圧着し乾燥するゲル化キャスト法（凝固法）、の３種類に一般に分けることができる。
また、インク定着剤としてジアリルジメチルアンモニウムクロライドを主モノマーとし、適宜アクリルアミドを副モノマーとして加えて、いわゆる分散型（懸濁重合）で合成したカチオン性インク定着剤が、特許文献５、６に記載されている。
【０００６】
【特許文献１】特開平８−３１０１１０号公報
【特許文献２】特開平１１−２７７８７７号公報
【特許文献３】特開昭６２−９５２８５号公報
【特許文献４】特開平５−５９６９４号各公報
【特許文献５】米国特許４９２９６５５号
【特許文献６】米国特許５００６５９０号
【発明の開示】
【発明が解決しようとする課題】
【０００７】
高い発色性と欠陥のない印字品質を得ようとして、カチオン性高分子インク定着剤をインク受容層塗料中に添加した場合、シリカ等無機顔料表面の水酸基とインク定着剤中のカチオン性官能基との間で相互作用がはたらくことで塗料安定性が低下するという欠点があった。さらに、インク定着剤のカチオン化度が高い場合は得られたインク受容層中のバインダー分布がいっそう不均一となり、塗工層強度が低下し、顔料やインク定着剤が不均一に凝集し、インク吸収性にムラが生じ、画像欠陥が発生するなどの問題が発生する。
【０００８】
従って本発明は、インク受容層塗料中にシリカとカチオン性高分子インク定着剤を配合する場合であっても、表面強度が高く、高い発色性を有し、印字濃度やインク吸収性が高く、印字した際に色ムラなどの画像欠陥の少ないインクジェット記録媒体を提供することを目的とする。
【課題を解決するための手段】
【０００９】
発明者等は上記課題を解決すべく検討を行った結果、下記の構成により課題を達成できることを見いだした。すなわち、本発明は、支持体上に、無機顔料と有機高分子結着剤とカチオン性インク定着剤を含有するインク受容層を設けたインクジェット記録媒体であって、前記インク受容層は、無機顔料と有機高分子結着剤を混合分散後にカチオン性インク定着剤を更に添加することで調製したを塗料を支持体上に塗布してなることを特徴とするインクジェット記録媒体である。
さらに、有機高分子結着剤がポリビニルアルコールであることが好ましく、カチオン性インク定着剤はポリアリルアミン重合体であることが好ましい。
【発明を実施するための最良の形態】
【００１０】
以下、本発明の実施形態について説明する。
（支持体）
本発明に使用される支持体としては、紙、布、樹脂フィルム、樹脂被覆紙等のシート状のものを好ましく使用することができるが、好ましくは紙（塗工紙、未塗工紙等）を用いる。前記紙の原料パルプとして、化学パルプ（針葉樹の晒または未晒クラフトパルプ、広葉樹の晒または未晒クラフトパルプ等）、機械パルプ（グランドパルプ、サーモメカニカルパルプ、ケミサーモメカニカルパルプ等）、脱墨パルプ等を単独または任意の割合で混合して使用することが可能である。また、前記紙のｐＨは、酸性、中性、アルカリ性のいずれでも良い。また、紙中に填料を含有させると、紙の不透明度が向上する傾向があるため、填料を含有させることが好ましく、填料としては、水和珪酸、ホワイトカーボン、タルク、カオリン、クレー、炭酸カルシウム、酸化チタン、合成樹脂填料等の公知の填料を使用することができる。
【００１１】
（インク受容層）
インク受容層は、無機顔料と、有機高分子結着剤と、カチオン性高分子インク定着剤とを少なくとも含有する。
【００１２】
１．無機顔料  
顔料は、染料インクや顔料インク色剤の吸着とインク溶媒の吸収性に寄与し、他の助剤の担体となる等の機能を有する。本発明で用いる無機微粒子としては、例えば、湿式法・気相法等で合成された合成非晶質シリカ、コロイダルシリカ、コロイダルアルミナ、気相法シリカ、気相法アルミナ、ベーマイト、擬ベーマイト、水酸化アルミニウム、アルミナ、リトポン、ゼオライト、加水ハロイサイト、炭酸マグネシウム、水酸化マグネシウム、珪酸アルミニウム、ケイソウ土、珪酸カルシウム、珪酸マグネシウム、ホワイトカーボン、軽質炭酸カルシウム、重質炭酸カルシウム、カオリン、焼成カオリン、タルク、クレー、硫酸カルシウム、硫酸バリウム、二酸化チタン、酸化亜鉛、硫化亜鉛、炭酸亜鉛、サチンホワイト等を用いることができる。又、カチオン化やシリル化等の変性をさせたり、形状を変化させた無機微粒子を用いることもできる。さらに、上記無機微粒子を１種または複数種、混合使用することができる。特に、透明性や強度および印字部の発色濃度が向上するという点から、合成非晶質シリカを用いるのが好ましい。
【００１３】
合成非晶質シリカはその製造法により、湿式法シリカと気相法シリカに大別できる。湿
式法で製造された合成非晶質シリカ（以下、適宜「湿式法シリカ」という）は顔料の透明
性に関しては気相法シリカに劣るが、ポリビニルアルコールと併用した場合の塗料安定性
に優れる。さらに、内部空隙の無い気相法シリカに比べ、湿式法シリカは液への分散性が
良好であり、塗料濃度を高くすることが可能である。そのため、インク受理層の顔料とし
て、湿式法シリカを用いると、インク受理層中の顔料比率を高くしてインク受理層の吸収
性を高くできるので、インク吸収性を向上できると共に染料インクの発色性を向上できる
と考えられる。
又、湿式法シリカとしては、ゲル法で製造した「ゲル法シリカ」と、沈降法で製造した「沈降法シリカ」とがある。インク受理層の顔料としては、ゲル法シリカと沈降法シリカ
のいずれを単独で用いてもよく、これらを併用してもよい。
【００１４】
２．有機高分子結着剤
水溶性結着剤は、インク受容層の塗膜としての特性を保持するためのものである。本発明で用いる水溶性結着剤としては、例えば、ポリビニルアルコール（以下、適宜「ＰＶＡ」と称する）、シリル変性ポリビニルアルコール、及びカチオン変性ポリビニルアルコール等のポリビニルアルコール並びにその変性物、酸化澱粉、アセチル化澱粉やエーテル化澱粉等の澱粉類及びその誘導体、カゼイン、ゼラチン、及び大豆蛋白等の蛋白質、ポリビニルピロリドン、カルボキシメチルセルロース、及びヒドロキシエチルセルロース等のセルロース誘導体等の水溶性の高分子結着剤や、ＳＢラテックス、ＮＢラテックス、アクリルラテックス、酢酸ビニルラテックス、エチレン酢酸ビニルラテックス、ポリウレタン、不飽和ポリエステル樹脂等の高分子結着剤等が使用できる。特に、透明性や強度および印字部の発色濃度が向上するという点からポリビニルアルコールを用いるのが好ましく、とりわけ完全ケン化型のポリビニルアルコールを用いるのが好ましい。ケン化度が９０％以下の場合には塗料の安定性が悪化する傾向にある。又、ポリビニルアルコールと上記高分子結着剤を１種以上混合して使用することもできる。
【００１５】
インク受容層中の上記有機高分子結着剤の配合量は、前記した無機顔料１００重量部に対し、３〜４０重量部であることが好ましい。上記有機高分子結着剤、の配合量が３重量部未満であると、インク受容層表面の強度が不十分となり、４０重量部を超えるとインク吸収性を阻害する。
【００１６】
３．インク定着剤
インク定着剤とは、プリンタで画像を印字した際にインクと結合することによってインク受容層中にインクを保持するためのものであり、アニオン性のインクを保持しやすいようにカチオン性のインク定着剤が多く用いられている。カチオン性インク定着剤としては、例えば、ジアリルジメチルアンモニウムクロライド重合体、ジシアンジアミド・ホルムアルデヒド樹脂、ジシアンジアミド・アルキルアミンの重合物、ジエチレントリアミン・ジシアンジアミド・アンモニウムクロライド縮合物、（メタ）アクリロイルオキシアルキルトリアルキルアンモニウムクロライド重合物、エチレンイミン重合物、ジアリルアミン重合物、アンモニア・エピクロロヒドリン・ジメチルアミン共重合物、ポリメタクリル酸系４級アンモニウム塩誘導体などが挙げられる。
【００１７】
中でも特にポリアリルアミン重合体は、エチレン酢酸ビニルやシリカとの相溶性、プリンタ印字物の発色性・耐水性の面で好ましい。このポリアリルアミン重合体のカチオン化密度は１０ｍｅｑ／ｇ程度であることが必要である。カチオン化密度が低いと印字物の画像耐水性が不十分となり、またこのポリアリルアミンの分子量は１０００〜３００００であること好ましい。分子量が３００００以上だと薬品自体の粘性が高く取り扱いにくいといった問題が生じてしまう。本発明で使用できるポリアリルアミン重合体としては、例えば、ＰＡＡ−ＨＣｌ−０１・ＰＡＡ−ＨＣｌ−０３・ＰＡＡ−ＨＣｌ−０５・ＰＡＡ−ＨＣｌ−３Ｌ（いずれも日東紡績社製）を挙げることができる。以下にポリアリルアミン重合体の構造式を示す。
【００１８】
【化１】
2008246990.tif 000002
【００１９】
なお、上記インク定着剤の重量平均分子量（Ｍｗ）は、日立Ｌ−６０００型高速液体クロマトグラフを使用し、ゲル・パーミエーション・クロマトグラフィー（ＧＰＣ）によって測定した。溶離液流路ポンプは日立Ｌ−６０００、検出器はショーデックスＲＩ  ＳＥ−６１示差屈折率検出器、カラムはアサヒパックの水系ゲル濾過タイプのＧＳ−２２０ＨＱ（排除限界分子量３，０００）とＧＳ−６２０ＨＱ（排除限界分子量２００万）とをダブルに接続したものを用いた。サンプルは溶離液で０．５ｇ／１００ｍｌの濃度に調整し、２０μｌを用いた。溶離液には、０．４ｍｏｌ／ｌの塩化ナトリウム水溶液を使用した。カラム温度は３０℃で、流速は１．０ｍｌ／分で実施した。標準サンプルとして分子量１０６、１９４、４４０、６００、１４７０、４１００、７１００、１０３００、１２６００、２３０００などのポリエチレングリコールを用いて較正曲線を求め、その較正曲線を基に共重合体の重量平均分子量（Ｍｗ）を求めた。
【００２０】
また、上記インク定着剤カチオン化密度は、滴定薬として０．００１ｍｏｌ／Ｌのポリビニル硫酸カリウム（ＰＶＳＫ）溶液を用い、粒子表面電荷測定装置（ＭＵＴＥＣ  ＴＯＬＥＤＯ  ＤＬ−５０）にて測定し、下記の計算式により得られた値である。
【００２１】
【数１】
2008246990.tif 000003
【００２２】
５．その他の成分
インク受容層には上記各成分の他、本発明の効果を損なわない限り、公知の顔料や、公知の結着剤を併用することができる。また、その他添加剤として、染料定着剤、顔料分散剤、増粘剤、流動性改良剤、消泡剤、抑泡剤、離型剤、発泡剤、浸透剤、着色染料、着色顔料、蛍光増白剤、紫外線吸収剤、酸化防止剤、防腐剤、防バイ剤、耐水化剤、湿潤紙力増強剤、乾燥紙力増強剤等を、適宜インク受容層に配合することもできる。
【００２３】
（製造方法）
支持体上にインク受容層用塗料を塗布する方法としては、ブレードコーター、エアナイフコーター、ロールコーター、ブラッシュコーター、キスコーター、スクイズコーター、カーテンコーター、ダイコーター、バーコーター、グラビアコータ等の公知の塗工機を用いた塗工する方法の中から適宜選択したものが挙げられる。
【００２４】
（層の構成）
インク受容層は、層の機能分離のためにインク受容層塗料を２回以上に分けて塗工して、インク受容層を２層以上設けてもよい。また最表面に光沢を有した光沢層を設けたい場合、以下に記述するキャストコート法などを用いることで光沢層を設けることもできる。複数のインク受容層を設ける際に、最表層以外のインク受容層（インク受容層が２層の場合は支持体と接するインク受容層）のことを特にアンダー層と呼称する。アンダー層を設けることで高いインク吸収性を得ることができ、インクジェット媒体の品質向上のためには好ましい。またこのアンダー層表面に微小なひび割れや点状の塗布欠陥が存在する場合、光沢層を塗工した後にも画像欠陥として現れるため、アンダー層においても欠陥が無いことが好ましい。
【００２５】
（インク受容層塗料）
インク受容層塗料は調薬時の資材の投入順により、できあがった塗工紙の品質に影響を与える。本発明においては、水等の分散媒、無機顔料、有機高分子結着剤、カチオン性インク定着剤の順序で投入し混合して塗料を調製することが好ましい。上記順序で混合して得られた塗料を用いると、これ以外の順序で混合した塗料（例えば、水等の分散媒、カチオン性インク定着剤、無機顔料、有機高分子結着剤の順序で混合する塗料等）を用いた場合と比較して、形成された塗工層の強度が向上し、また、印字した際のインク吸収のムラが小さくなる。
【００２６】
（キャストコート法）
高い光沢を有するインクジェット記録媒体を得られるという点から、本発明においては、いわゆるキャストコート法によってインク受容層を設けることが好ましい。キャストコート法は、インク受容層を塗工する面にインク受容層用塗工液を塗布してなる塗工層の表面が湿潤し可塑状態状態にある間に、該塗工層を加熱した金属鏡面（キャストドラム等）に押し当て、光沢仕上げする方法である。
キャストコート法としては、直接法、凝固法、再湿潤法のうちいずれの方法を用いることもできるが、高い光沢を得られるという点からは凝固法が、生産性を向上するという点からは再湿潤法が好ましい。
【００２７】
凝固法キャストコート法によってインク受容層を設ける場合は、インク受容層用塗工液をアンダー層上または支持体上に塗工し、塗工層が湿潤状態にある間に、塗工層中の結着剤を凝固（あるいは架橋）する作用を持つ処理液を塗工層上に塗布し、その後、加熱した鏡面に塗工層を圧着し、光沢を付与する。例えば、結着剤としてポリビニルアルコールを用いた場合にはポリビニルアルコールを凝固させる作用を持つ化合物を含有する水溶液であればいずれのものも使用することができる。特に、ホウ酸とホウ酸塩とを含有する処理液が好ましい。ホウ酸とホウ酸塩を混合して用いることにより、適度な固さの凝固状態を得ることが容易となり、良好な光沢感を有するインクジェット記録用のキャストコート紙を得ることができる。
【００２８】
再湿潤法キャストコート法によってインク受容層を設ける場合は、インク受容層用塗工液をアンダー層上または支持体上に塗工及び乾燥し、乾燥状態の塗工層に塗工層中の結着剤を可塑化するする作用を持つ処理液を塗布し、その後加熱した鏡面に塗工層を圧着し、光沢を付与する。再湿潤法キャストコート法の場合は、処理液を塗布する際にインク受容層が乾燥状態になっているため、鏡面ドラム表面を写し取ることが難しく、表面の微小な凹凸が多くなり光沢感は若干落ちる傾向にあるが、塗工速度を他の方法に比較して高くすることが可能になるため、生産性が向上する。
【００２９】
インク受容層の塗工量は、支持体の表面を覆い、かつ十分なインク吸収性が得られる範囲で任意に調整することができ、通常片面当たり、固形分換算で５〜３０ｇ／ｍ２程度とすることができる。記録濃度及びインク吸収性を両立させる観点から、インク受容層の塗工量のより好ましい範囲は、１０〜２０ｇ／ｍ２である。
キャストコート法でインク受容層に光沢を持たせた光沢層とする場合、アンダー層の塗工量は、原紙の表面を覆い、かつ十分なインク吸収性が得られる範囲で任意に調整することができ、通常片面当たり、固形分換算で５〜３０ｇ／ｍ２程度とすることができる。光沢層の塗工量は、アンダー層の表面を覆い、かつ十分なインク吸収性が得られる範囲で任意に調整することができ、通常片面当たり、固形分換算で５〜３０ｇ／ｍ２程度とすることができる。記録濃度及びインク吸収性を両立させる観点から、インク受容層の塗工量のより好ましい範囲は３〜１５ｇ／ｍ２である。インク受容層の塗工量が３０ｇ／ｍ２を超えると、鏡面ドラムからのインク受容層の剥離性が低下し、アンダー層が鏡面ドラムに付着するなどの問題を生じる場合がある。
【００３０】
本発明においては、必要に応じてインク受容層を設ける面とは反対側の支持体の表面に筆記性、帯電防止性、防汚性、滑り性等を付与するためのバックコート層を設けることも可能である。
【００３１】
また、インク受容層を形成する塗工液、及びインク受容層をキャストコート形成する際の処理液には、必要に応じて顔料分散剤、保水剤、増粘剤、消泡剤、防腐剤、着色剤、耐水化剤、湿潤剤、蛍光染料、紫外線吸収剤、カチオン性高分子電解質等を適宜添加することができる。
【実施例】
【００３２】
以下、本発明を実施例によって更に具体的に説明するが、本発明は以下の実施例に限定されるものではない。又、特に断らない限り、以下に記載する「部」及び「％」は、それぞれ「質量部」及び「質量％」を示す。
【００３３】
＜実施例１＞
（支持体の製造）
叩解度２８５ｍｌの広葉樹晒クラフトパルプ（Ｌ−ＢＫＰ）１００部からなるパルプスラリ−に、タルク１０部、硫酸アルミニウム１．０部、合成サイズ剤０．１部、及び歩留向上剤０．０２部を添加し、抄紙機で抄紙した。抄紙の際、デンプンを片面当り固形分で２．５ｇ／ｍ２となるように両面に塗布して、坪量１７０ｇ／ｍ２の支持体を得た。
（インク受容層）
この支持体の片面に、ブレードコーターで塗工量が１５ｇ／ｍ２となるように塗工液Ａを塗工し、１４０℃で送風乾燥し、インク受容層を形成した。
塗工液Ａ：適量の水に顔料として、沈降法シリカ（ファインシールＸ−１２：株式会社トクヤマ社製）５０部とゲル法シリカ（ミズカシルＰ−５０：水沢化学社製）５０部とを分散し、分散後1時間程度攪拌を行った。その後、結着剤として完全ケン化ポリビニルアルコール（ＰＶＡ−１１７、重合度１７００、ケン化度９８％、株式会社クラレ製、「ＰＶＡ」と略記する）５部とエチレン・酢酸ビニル共重合体エマルジョン（ＡＭ−３１５０、昭和高分子製、「ＥＶＡ」と略記する）３０部とを加えて、さらに消泡剤としてグリセリンエステル系消泡剤（ノプコ１４０７−Ｋ：サンノプコ株式会社製）０．５部を加え、充分混合した。最後にポリアリルアミン系カチオン性インク定着剤（ＰＡＡ−ＨＣｌ−０５、分子量５０００、カチオン化密度１０．７ｍｅｑ／ｇ、日東紡績株式会社製）１０部を混合し30分程度の攪拌を行い、固形分２５％の塗工液を調製した。
【００３４】
＜実施例２＞
インク受容層用の塗工液Ａのポリアリルアミン系カチオン性インク定着剤（ＰＡＡ−ＨＣｌ−０５、分子量５０００、カチオン化密度１０．７ｍｅｑ／ｇ、日東紡績株式会社製）の代わりにポリアリルアミン系カチオン性インク定着剤（ＰＡＡ−ＨＣｌ−３Ｌ、分子量１５０００、カチオン化密度１０．７ｍｅｑ／ｇ、日東紡績株式会社製）１０部を配合したこと以外は、実施例１とまったく同様にしてインクジェット記録媒体を得た。
＜比較例１＞
【００３５】
インク受容層用の塗工液Ａの調整において、一番最後に添加していたポリアリルアミン系カチオン性インク定着剤１０部を一番最初に添加するように変更したこと以外は、実施例１とまったく同様にしてインクジェット記録媒体を得た。
【００３６】
＜比較例２＞
インク受容層用の塗工液Ａの調整において、ポリアリルアミン系カチオン性インク定着剤（ＰＡＡ−ＨＣｌ−０５、日東紡績株式会社製）の代わりにポリアリルアミン系カチオン性インク定着剤（ＰＡＡ−ＨＣｌ−３Ｌ、日東紡績株式会社製）１０部を配合したこと以外は、比較例１とまったく同様にしてインクジェット記録媒体を得た。
＜比較例３＞
【００３７】
インク受容層用の塗工液Ａの調整において、最初に添加したポリアリルアミン系カチオン性インク定着剤（ＰＡＡ−ＨＣｌ−０５、日東紡績株式会社製）の代わりにジアリルジメチルアンモニウムクロライド重合体（ＴＤＫ−１２９、星光ＰＭＣ株式会社製）を配合したこと以外は、比較例１とまったく同様にしてインクジェット記録媒体を得た。
【００３８】
＜比較例４＞
インク受容層用の塗工液Ａのポリアリルアミン系カチオン性インク定着剤（ＰＡＡ−ＨＣｌ−０５、日東紡績株式会社製）を配合せず、代わりにジアリルジメチルアンモニウムクロライド重合体（ＴＤＫ−１７１、分子量３００００、カチオン化密度６．３ｍｅｑ／ｇ、星光ＰＭＣ株式会社製）１０部を配合したこと以外は、実施例１とまったく同様にしてインクジェット記録媒体を得た。
＜比較例５＞
【００３９】
インク受容層用の塗工液Ａの調整において、ＰＶＡの配合量を１０部としたこと以外は、比較例１とまったく同様にしてインクジェット記録媒体を得た。
【００４０】
＜比較例６＞
インク受容層用の塗工液Ａの調整において、ＥＶＡの配合量を３５部としたこと以外は、比較例１とまったく同様にしてインクジェット記録媒体を得た。
【００４１】
各実施例及び比較例のインクジェット記録媒体の評価を以下の方法で行った。
（１）分散性
インク受容層塗工液Ａの顔料分散性を下記の基準で評価した。分散性は目視で評価し、評価基準は以下に示した。
○：分散性に特に問題のないもの 
△：分散性に劣るが調薬可能なもの
×：分散性が極端に劣り調薬の続行が不可能なもの
（２）塗料安定性
インク受容層塗工液Ａの塗料安定性を下記の基準で評価した。評価が△、○であれば実用上問題ない。
○：調整後に一晩静置し、再撹拌した時のＢ型粘度上昇が１０００ｃｐｓ以下のもの
△：調整後に一晩静置し、再撹拌した時のＢ型粘度上昇が１０００ｃｐｓ以上のもの
×：調整後に一晩静置し、再撹拌しても凝集物が残るもの
Ｂ型粘度の測定は、ＪＩＳ  Ｚ８８０３に準じて、Ｂ型粘度計（ＢＭ型ＶＩＳＣＯＭＥＴＥＲ：ＴＯＫＩＭＥＣ  ＩＮＣ．製）を用いて行った。
（３）塗工層強度
インク受容層塗工液Ａを用いて作製した塗工層の強度を下記の基準で評価した。評価が△、○であれば実用上問題ない。
○：測定荷重が７００ｇｆ／１８ｍｍ以上
△：測定荷重が４００〜７００ｇｆ／１８ｍｍ
×：測定荷重が４００ｇｆ／１８ｍｍ未満で塗工層の脱落が見られるもの
塗工層強度はＩＳ−Ｋ６８５４に規定する方法に従い、インク受理層表面に粘着テープである粘着テープ（ニチバン製の幅１８ｍｍ）を端部を残して貼り、テープ表面に自重５ｋｇのローラを往復５回転転がしてテープを貼着させた後、貼着されていないテープ端部を側面視Ｕ字型となるように１８０度回頭させた。一方でインクジェット記録用紙の裏面に把持板を接着した。そして、上記テープ端部を定速引張試験機（ＯＲＩＥＮＴＥＣ社製、ＴＥＮＳＩＬＯＮ  ＲＴＣ−１２１０Ａ）の移動ヘッドに取付け、上記把持板を固定ヘッドに取付け、移動ヘッドを１００ｍｍ／分の速度でインク受理層表面と平行に移動させることにより、テープをインク受理層表面から剥離させ、その時の荷重を測定した。
（４）耐水性
インクジェットプリンター（ＰＭ―９５０Ｃ：エプソン株式会社製の商品名）を用いて所定のパターンを記録し、印字した翌日に脱イオン水を一滴滴下し、翌日まで静置した時、下記の基準によって記録画像部の印字品質を目視で評価した。
○：ニジミが無い
△：若干ニジミが発生している
×：ニジミ発生が顕著に見られる
（５）印字品質
インクジェットプリンター（ＰＭ―９５０Ｃ：エプソン株式会社製の商品名）を用いて所定のパターンを記録し、下記の基準によって記録画像部の印字品質を目視で評価した。
○：ニジミが無く、鮮やか
△：若干ニジミが発生しているか、もしくは若干鮮やかさが劣る
×：ニジミ発生か、もしくは鮮やかに見えない
【００４２】
得られた結果を表１及び表２に示す。
【００４３】
【表１】
2008246990.tif 000004
【００４４】
【表２】
2008246990.tif 000005
【００４５】
表１、表２から明らかなように、各実施例のインクジェット記録媒体の場合、塗料安定性、表面強度、耐水性、印字品質の全てにおいて問題が無く、高い評価が得られた。
一方、比較例１〜５の場合インク定着剤の添加順を最初に変更したため、分散性が向上するものの塗料安定性、表面強度の低下が著しかった。これは、インク定着剤のカチオン化度が大きいため、顔料とインク定着剤の相互作用が働き、その後添加するＰＶＡおよびＥＶＡがバインダーとしての役割を果たさないためだと考えられる。
【００４６】
また、比較例３の場合、表面強度が強いものの印字品質、耐水性が劣っていた。これはインク定着剤の構成物質がジアリルジメチルアンモニウムクロライド重合体であることに加え、カチオン化度が低いためだと考えられる。
また、比較例５〜６の場合、印字後ににじみを生じたために良好なインクジェット記録媒体が得られなかった。これは表面強度を得るために配合したバインダーが過剰量添加されたことが原因だと考えられる。